(57)【要約】【課題】負極活物質、その製造方法及びそれを採用した負極とリチウム電池を提供する。【解決手段】金属コア、及び金属コアの表面上に形成されたコーティング層を備え、コーティング層が伝導性の金属物質を含む負極活物質である。これにより、金属コアを被覆する炭素系コーティング層が伝導性の金属物質を含むことによって、優秀な電子伝導性及び弾性を有するので、容量改善と共に充放電時に炭素系及び金属コアの膨脹により発生するストレスを解消させ、金属が電解液に直接露出される確率を顕著に減少させることができる。また、このような負極活物質を含む負極電極及びリチウム電池は、放電容量及び初期の充放電効率などの充放電特性が優秀である。【選択図】図１
2006210348.tif 000002
【特許請求の範囲】
【請求項１】
金属コアと、
前記金属コアの表面上に形成されたコーティング層と、を備え、
前記コーティング層は、伝導性の金属物質を含むことを特徴とする負極活物質。
【請求項２】
前記コーティング層の伝導性の金属物質は、前記金属コアの表面に存在することを特徴とする請求項１に記載の負極活物質。
【請求項３】
前記金属コアの内部に伝導性の金属物質をさらに含むことを特徴とする請求項１に記載の負極活物質。
【請求項４】
前記伝導性の金属物質の含量は、活物質の全体重量に対して０．１重量％〜２０重量％であることを特徴とする請求項１に記載の負極活物質。
【請求項５】
前記伝導性の金属物質は、比抵抗５．５×１０−８Ωｍ以下及び弾性係数２００ＧＰａ以下である金属またはそれらの合金であることを特徴とする請求項１に記載の負極活物質。
【請求項６】
前記伝導性の金属物質は、比抵抗１．４×１０−８Ωｍ〜５．５×１０−８Ωｍ及び弾性係数４０ＧＰａ〜２００ＧＰａである金属またはそれらの合金であることを特徴とする請求項５に記載の負極活物質。
【請求項７】
前記伝導性の金属物質は、Ｃｕ，Ａｇ，Ａｌ，Ｍｇ及びＺｎからなる群から選択された一つ以上である金属またはそれらの合金であることを特徴とする請求項５に記載の負極活物質。
【請求項８】
前記コーティング層は、結晶面の間隔ｄ００２が３．４５Å以上である低結晶性の炭素または非晶質の炭素から構成されたことを特徴とする請求項１に記載の負極活物質。
【請求項９】
前記コーティング層は、結晶面の間隔ｄ００２が３．４５Å〜３．７０Åである低結晶性の炭素または非晶質の炭素から構成されたことを特徴とする請求項８に記載の負極活物質。
【請求項１０】
前記金属コアは、シリコン、アルミニウム、鉛、スズ、ゲルマニウム、シリコン合金及びシリコン／黒鉛複合体からなる群から選択された一つ以上であることを特徴とする請求項１に記載の負極活物質。
【請求項１１】
請求項１ないし１０のうちいずれか一項に記載の負極活物質を含むことを特徴とする負極。
【請求項１２】
請求項１１に記載の負極を採用したことを特徴とするリチウム電池。
【請求項１３】
溶媒に高分子材料及び伝導性の金属物質を加えた後で溶液を攪拌させる工程と、
前記溶液に金属粒子を加えた後で攪拌しつつ乾燥させる工程と、
前記乾燥物を焼成させてコーティング層を形成する工程と、を含むことを特徴とする負極活物質の製造方法。
【請求項１４】
前記高分子材料は、５００〜１２５０℃の温度で焼成されることを特徴とする請求項１３に記載の負極活物質の製造方法。
【発明の詳細な説明】
【技術分野】
【０００１】
本発明は、負極活物質、その製造方法及びそれを採用した負極とリチウム電池に係り、特に初期の充放電効率及び放電容量にすぐれた負極活物質、その製造方法及びそれを採用した負極とリチウム電池に関する。
【背景技術】
【０００２】
リチウム化合物を負極として使用する非水電解質２次電池は、高電圧及び高エネルギー密度を有するので、これまで多くの研究の対象となってきた。そのうちリチウム金属は、豊富な電池容量によりリチウムが負極素材として注目された初期に多くの研究の対象となった。しかし、リチウム金属を負極として使用する場合、充電時にリチウムの表面に多くの樹枝状リチウム（lithium dentrite）が析出して充放電効率が低下するか、または正極と短絡を起こし、またリチウム自体の不安定性、すなわち高い反応性が問題となった。
【０００３】
一方、負極材料として炭素系材料を使用する場合、充放電による膨脹や収縮は、前記リチウムまたはリチウム合金の場合に比べて少なくなるが、リチウムなどを利用した場合に比べて容量が低下（約３５０ｍＡｈ／ｇ）し、初期の充放電効率が低下するなどの問題があった。
【０００４】
したがって、金属負極が有する既存の問題点にもかかわらず、再びリチウムなどの金属を負極に導入して電池の容量を向上させようとする研究が活発に試みられている。
【０００５】
リチウム、リチウム−アルミニウム、リチウム−鉛、リチウム−スズ、及びリチウム−ケイ素などの合金は、炭素系素材よりさらに大きい電気容量（２０００ｍＡｈ／ｇ以上）を得ることができると周知されている。しかし、このような合金または金属を単独に使用する場合、樹枝状リチウムの析出及び急激な体積変化による問題があるので、それらを炭素系素材と適切に混合して電気容量を増加させつつも短絡などの問題を避けようとする方向に研究が進められてきた。
【０００６】
このような複合素材を使用したものとして、多様な従来の技術が提示された。
【０００７】
特許文献１は、類似した大きさの炭素系物質と金属物質とを混合した後、その混合物を有機化合物で被覆して焼成させた負極材料を開示している。本発明は、炭素系物質の不足な電気容量を向上させるために金属物質を添加したものであって、充放電効率にすぐれ、充放電容量を相対的に改善させた。
【０００８】
特許文献２は、金属粒子及び前記金属の表面にコーティングされた炭素系物質を含む負極を提案している。本発明は、金属粒子を使用して充放電容量を向上させ、金属粒子の充放電時の体積変化を表面にコーティングされた炭素系物質で緩和させるという概念である。前記炭素系物質のコーティングにより、放電容量及び初期の充放電効率を向上させた。
【０００９】
特許文献３は、リチウム含有の複合窒化物の表面を導電性材料でカバーしたものであって、伝導性が劣るリチウム含有の複合窒化物の伝導性を向上させるために、単純に導電材と混合せずに窒化物の表面にコーティングさせるという概念として、このようなコーティングにより高率特性及びサイクル特性を向上させた。
【００１０】
特許文献４は、金属電極の表面上に伝導性の微粒子を被覆させるものであるが、これは、負極活物質自体でなく金属電極と電解質との間の抵抗を低めるために電極の表面にのみコーティングするという点が異なる。
【００１１】
前記従来技術は、金属粒子の表面に炭素粒子などを被覆させて金属粒子の問題点である樹枝状リチウムの成長を抑制しつつ、炭素系材料の問題点である低い充放電容量を向上させようとした。
【００１２】
しかし、前記の従来技術の場合に、炭素系材料の本質的に低い電気容量及び伝導度により、初期の充放電効率及び放電容量の改善に限界があった。
【００１３】
したがって、前記炭素系材料が有する限界を克服し、優秀な初期の充放電効率を有し、かつ高い放電容量を備えてさらに実用性の高い負極活物質を開発することが依然として必要な実情である。
【特許文献１】特開平５−２８６７６３号公報
【特許文献２】特開平１０−００３９２０号公報
【特許文献３】特開２００１−０１５１０１号公報
【特許文献４】特開２００２−５１６６４３号公報
【発明の開示】
【発明が解決しようとする課題】
【００１４】
本発明が解決しようとする第１課題は、初期の充放電効率及び放電容量が改善された負極活物質を提供するところにある。
【００１５】
本発明が解決しようとする第２課題は、前記負極活物質を含む負極電極及びリチウム電池を提供するところにある。
【００１６】
本発明が解決しようとする第３課題は、前記負極活物質の製造方法を提供するところにある。
【課題を解決するための手段】
【００１７】
前記第１課題を解決するために、本発明は、金属コア、及び前記金属コアの表面上に形成されたコーティング層を備え、前記コーティング層が伝導性の金属物質を含む負極活物質を提供する。
【００１８】
本発明による一実施形態によれば、前記コーティング層の伝導性の金属物質は、前記金属コアの表面に存在することが望ましい。
【００１９】
本発明による一実施形態によれば、前記金属コアの内部に伝導性の金属物質をさらに含むことが望ましい。
【００２０】
本発明による一実施形態によれば、前記伝導性の金属物質の含量が活物質の全体重量に対して０．１〜２０重量％であることが望ましい。
【００２１】
本発明による一実施形態によれば、前記伝導性の金属物質が比抵抗５．５×１０−８Ωｍ以下及び弾性係数２００ＧＰａ以下であることが望ましい。
【００２２】
本発明による一実施形態によれば、前記伝導性の金属物質が比抵抗１．４×１０−８Ωｍ〜５．５×１０−８Ωｍ及び弾性係数４０ＧＰａ〜２００ＧＰａであることが望ましい。
【００２３】
前記第２課題を解決するために、本発明は、前記負極活物質を含む負極電極及びそれを採用したリチウム電池を提供する。
【００２４】
前記第３課題を解決するために、本発明は、溶媒に高分子材料及び伝導性の金属物質を加えた後で溶液を攪拌させる工程、前記溶液に金属粒子を加えた後で攪拌しつつ乾燥させる工程、及び前記乾燥物を焼成させてコーティング層を形成する工程を含む負極活物質の製造方法を提供する。
【発明の効果】
【００２５】
本発明による負極活物質は、金属コアを被覆する炭素系コーティング層が伝導性の金属物質を含むことによって、優秀な電子伝導性及び弾性を有するので、容量改善と共に充放電時に炭素系及び金属コアの膨脹により発生するストレスを解消させ、金属が電解液に直接露出される確率を顕著に減少させることができる。また、このような負極活物質を含む負極電極及びリチウム電池は、放電容量及び初期の充放電効率などの充放電特性が優秀である。
【発明を実施するための最良の形態】
【００２６】
以下、本発明をさらに詳細に説明する。
【００２７】
本発明による負極活物質は、伝導性の金属物質を被膜層に含み、通常の負極活物質が金属コアに電気容量及び伝導度の低い炭素系コーティング層のみを形成して、初期の充放電効率及び放電容量が制限されたものとは異なり、伝導性の金属物質をコーティング層内にさらに含んで初期の充放電効率及び放電容量を改善することが可能になる。
【００２８】
本発明の負極活物質は、金属コア及び前記金属コアの表面上に形成されたコーティング層を備え、前記コーティング層は伝導性の金属物質を含む。
【００２９】
前記金属コアは、リチウムの吸蔵、放出が可能な金属、すなわちリチウムと合金を形成できる金属であって、例えばシリコン、アルミニウム、鉛、スズ、ゲルマニウムなどを使用できる。
【００３０】
高電位で十分な充放電を行えるためには、充放電時にリチウムと可逆的な酸化還元反応を行え、充放電の電位が黒鉛粒子の充放電の電位と類似したシリコン、シリコン合金またはシリコン／黒鉛複合体を利用することが望ましい。
【００３１】
シリコン合金としては、シリコンに対してニッケル、銅、コバルト、マンガン、マグネシウム、アルミニウム、モリブデン、鉛、スズ、亜鉛、チタンのうち少なくとも一つ以上が合金化されるものを使用できる。
【００３２】
シリコン／黒鉛複合体としては、シリコンに対して鱗片状、ファイバ状または微分の黒鉛粉末のうち少なくとも一つ以上と高エネルギー機械的ミーリングを通じて複合化したものを使用できる。
【００３３】
前記金属コアの電気容量をさらに向上させるために、伝導性の金属物質を含むコーティング層を形成させ、前記コーティング層は、少なくとも部分的に金属コアの表面上に存在する。さらに具体的には、本発明の負極活物質で形成される前記コーティング層は、前記金属コア粒子を被覆することが望ましい。このように被覆することによって、内部の負極活物質を電解液と遮断できる。
【００３４】
また、前記コーティング層がそれぞれ複数層で構成されていることも可能である。例えば、前記コーティング層が炭素被膜からなる層であるとしても、炭素被膜の単一層でなく複数層の炭素被膜が重なって層を形成することもできる。
【００３５】
本発明の負極活物質において、金属コアは、単一の金属粒子、それらの凝集体などの多様な形態が混合された場合でありうる。金属コアは、単一の金属粒子で構成されることが望ましいが、製造過程において、二つ以上の金属粒子が固められる凝集体の発生など多様な構成の発生を避けられないためである。
【００３６】
例えば、複数個の金属粒子の間に伝導性の金属物質が介在され、前記複数個の金属粒子からなる金属コアの表面上に前記複数個の伝導性の金属物質を結着させつつ被覆される炭素被膜でコーティング層を形成して、全体構成を形成できる。
【００３７】
前記負極活物質において、前記コーティング層は、前記金属コア粒子の表面上に主に存在する伝導性の金属物質を含むことが望ましいが、伝導性の金属物質が前記金属コア粒子の表面上だけでなくコーティング層の内部に広く存在することも可能である。また、前記構成において、前記伝導性の金属物質は、稠密に金属コア粒子の表面上に主に存在することが望ましい。これにより、黒鉛粒子及び伝導性の金属物質で構成された負極材料がさらに高い電気容量を有することができる。また、前記伝導性の金属物質は、金属コアの内部にさらに含まれることもある。
【００３８】
コーティング層の厚さは、金属コアの周辺の全領域にわたって均一に維持されることが最も望ましいが、厚さの散布が存在するか、または金属コアの一部分にのみコーティングされても本発明の効果を奏することができる。
【００３９】
前記負極活物質を構成する前記金属コア粒子の平均粒径は、特別に限定されないが、前記伝導性の金属物質は、平均粒径が０．０１μｍ〜１μｍであることが望ましい。０．０１μｍ未満である場合には、工程上取り扱い難いという問題があり、１μｍを超える場合には、活物質内に適切に分散され難い。
【００４０】
一方、前記負極活物質において、前記伝導性の金属物質の含量は、全体の活物質重量に対して０．１重量％〜２０重量％であることが望ましい。伝導性の金属物質の含量が０．１重量％未満である場合には、添加により容量などに及ぼす影響が微々であり、２０重量％を超える場合には、負極活物質の重量当たり容量が減少するという問題が発生する。
【００４１】
本発明において、金属コアは、リチウムの吸蔵、放出時に体積変化が大きい。したがって、このような体積変化でも金属コアと分離されずにこのような金属コアの変化に耐えるためには、弾性係数が低くなければならない。また、粒子間の電気的連結を維持し、電池の性能を改善させるためには、伝導度が優秀でなければならない。このような条件を同時に満足するためには、前記伝導性の金属物質は、比抵抗５．５×１０−８Ωｍ以下及び弾性係数２００ＧＰａ以下である金属またはそれらの合金であることが望ましい。また、前記伝導性の金属物質は、比抵抗１．４×１０−８Ωｍ〜５．５×１０−８Ωｍ及び弾性係数４０ＧＰａ〜２００ＧＰａである金属またはそれらの合金であることが望ましい。
【００４２】
前記の条件を満足する伝導性の金属物質は、Ｃｕ，Ａｇ，Ａｌ，Ｍｇ及びＺｎからなる群から選択された一つ以上である金属またはそれらの合金であることが望ましいが、それら以外の金属の使用を排除するものではない。
【００４３】
前記負極活物質において、前記伝導性の金属物質を被覆しているコーティング膜は、高分子材料の焼成物である炭素被膜であることが望ましい。前記高分子材料は、ビニル系樹脂、セルロース系樹脂、フェノール系樹脂、ピッチ系樹脂及びタール系樹脂からなる群から選択された一つ以上であることが望ましく、ポリビニルアルコール（ＰＶＡ）がさらに望ましい。
【００４４】
前記負極活物質において、前記伝導性の金属物質を被覆している炭素被膜は、結晶面の間隔ｄ００２が３．４５Å以上であるか、または非晶質であることが望ましい。また、前記伝導性の金属物質を被覆している炭素被膜は、結晶面の間隔ｄ００２が３．４５Å〜３．７０Åである低結晶性の炭素または非晶質の炭素で構成されたことが望ましい。
【００４５】
炭素被膜が高結晶性を有する場合、一種の黒鉛のような役割を行って表面で電解液と反応を起こす。低結晶性または非晶質の炭素被膜は、充放電時に前記炭素被膜が電解液と反応を起こさずに電解液の分解が抑制されるので、高い充放電効率を達成できる。
【００４６】
また、前記炭素被膜は、前記金属コア粒子と電解液との接触を遮断する程度にその構造が緻密であり、電解液と金属コア粒子及びシリコン粒子との反応を防止することが望ましい。すなわち、前記炭素被膜が反応防止層として作用して、電解液と黒鉛粒子などの負極材料とを遮断することが望ましい。
【００４７】
次に、本発明の負極は、前述した負極活物質を含んで製造されることを特徴とする。
【００４８】
前記電極は、例えば前記負極活物質及び結合剤を含む負極混合材料を一定な形状に成形してもよく、前記の負極混合材料を銅箔などの集電体に塗布させる方法で製造されてもよい。
【００４９】
さらに具体的には、負極材料組成物を製造して、それを銅箔集電体に直接コーティングするか、または別途の支持体上にキャスティングし、その支持体から剥離させた負極活物質のフィルムを銅箔集電体にラミネーションして負極極板を得る。また、本発明の負極は、前記で列挙した形態に限定されるものではなく、列挙した形態以外の形態であってもよい。
【００５０】
電池は、高容量化のために大量の電流を充放電することが必須的であり、このためには、電極の電気抵抗の低い材料が要求されている。したがって、電極の抵抗を減少させるために各種導電材の添加が一般的であり、主に使われる導電材としてはカーボンブラック、黒鉛微粒子などがある。
【００５１】
また、本発明のリチウム電池は、前記の負極を含んで製造されることを特徴とする。本発明のリチウム電池は、次のように製造できる。
【００５２】
まず、正極活物質、導電材、結合材及び溶媒を混合して正極活物質の組成物を準備する。前記正極活物質の組成物を金属集電体上に直接コーティング及び乾燥して、正極板を準備する。前記正極活物質の組成物を別途の支持体上にキャスティングした後、その支持体から剥離して得たフィルムを金属集電体上にラミネーションして正極板を製造することも可能である。
【００５３】
前記正極活物質としては、リチウム含有の金属酸化物であって、当業界で通常的に使われるものであればいずれも使用可能であり、例えばＬｉＣｏＯ２，ＬｉＭｎｘＯ２ｘ，ＬｉＮｉ１−ｘＭｎｘＯ２ｘ（ｘ＝１，２），Ｎｉ１−ｘ−ｙＣｏｘＭｎｙＯ２（０≦ｘ≦０．５，０≦ｙ≦０．５）などを挙げることができ、さらに具体的には、ＬｉＭｎ２Ｏ４，ＬｉＣｏＯ２，ＬｉＮｉＯ２，ＬｉＦｅＯ２，Ｖ２Ｏ５，ＴｉＳ及びＭｏＳなどリチウムの酸化還元が可能な化合物である。
【００５４】
導電材としては、カーボンブラックを使用し、結合材としては、フッ化ビニリデン／ヘキサフルオロプロピレンコポリマー、フッ化ポリビニリデン（ＰＶＤＦ）、ポリアクリロニトリル、ポリメチルメタクリレート、ポリテトラフルオロエチレン（ＰＴＦＥ）及びその混合物、スチレンブタジエンゴム系ポリマーを使用し、溶媒としては、Ｎ−メチルピロリドン（ＮＭＰ）、アセトン、水などを使用する。このとき、正極活物質、導電材、結合材及び溶媒の含量は、リチウム電池で通常的に使用するレベルである。
【００５５】
セパレータとしては、リチウム電池で通常的に使われるものであればいずれも使用可能である。特に、電解質のイオン移動に対して低抵抗であり、かつ電解液の吸湿能力にすぐれたものが望ましい。例えば、ガラスファイバ、ポリエステル、テフロン（登録商標）、ポリエチレン、ポリプロピレン、ＰＴＦＥ、その組合物のうち選択された材質であって、不織布または織布形態であってもよい。さらに詳細に説明すれば、リチウムイオン電池の場合には、ポリエチレン、ポリプロピレンのような材料からなる巻取り可能なセパレータを使用し、リチウムイオンポリマー電池の場合には、有機電解液の含浸能力が優秀なセパレータを使用するが、このようなセパレータは、下記の方法によって製造可能である。
【００５６】
すなわち、高分子樹脂、充填剤及び溶媒を混合してセパレータ組成物を準備した後、前記セパレータ組成物を電極の上部に直接コーティング及び乾燥してセパレータフィルムを形成するか、または前記セパレータ組成物を支持体上にキャスティング及び乾燥した後、前記支持体から剥離させたセパレータフィルムを電極の上部にラミネーションして形成できる。
【００５７】
前記高分子樹脂は、特別に限定されず、電極板の結合材に使われる物質がいずれも使用可能である。例えば、フッ化ビニリデン／ヘキサフルオロプロピレンコポリマー、ＰＶＤＦ、ポリアクリロニトリル、ポリメチルメタクリレート及びその混合物を使用できる。
【００５８】
電解液としては、炭酸プロピレン、炭酸エチレン、炭酸ジエチル、炭酸エチルメチル、炭酸メチルプロピル、炭酸ブチレン、ベンゾニトリル、アセトニトリル、テトラヒドロフラン、２−メチルテトラヒドロフラン、γ−ブチロラクトン、ジオキソラン、４−メチルオキソラン、Ｎ，Ｎ−ジメチルホルムアミド、ジメチルアセトアミド、ジメチルスルホキシド、ジオキサン、１，２−ジメトキシエタン、スルホラン、ジクロロエタン、クロロベンゼン、ニトロベンゼン、炭酸ジメチル、炭酸メチルエチル、炭酸ジエチル、炭酸メチルプロピル、炭酸メチルイソプロピル、炭酸エチルプロピル、炭酸ジプロピル、炭酸ジブチル、ジエチレングリコールまたはジメチルエーテルなどの溶媒またはそれらの混合溶媒にＬｉＰＦ６，ＬｉＢＦ４，ＬｉＳｂＦ６，ＬｉＡｓＦ６，ＬｉＣｌＯ４，ＬｉＣＦ３ＳＯ３，Ｌｉ（ＣＦ３ＳＯ２）２Ｎ，ＬｉＣ４Ｆ９ＳＯ３，ＬｉＳｂＦ６，ＬｉＡｌＯ４，ＬｉＡｌＣｌ４，ＬｉＮ（ＣｘＦ２ｘ＋１ＳＯ２）（ＣｙＦ２ｙ＋１ＳＯ２）（ただし、ｘ，ｙは自然数），ＬｉＣｌ，ＬｉＩなどのリチウム塩からなる電解質のうち一つまたはそれらを二つ以上混合したものを溶解して使用できる。
【００５９】
前述したような正極極板と負極極板との間にセパレータを配置して、電池構造体を形成する。このような電池構造体を巻くか、または折って円筒形の電池ケースや角形の電池ケースに入れた後、本発明の有機電解液を注入すれば、リチウムイオン電池が完成される。
【００６０】
また、前記電池構造体をバイセル構造で積層した後、それを有機電解液に含浸させ、得られた結果物をポーチに入れて密封すれば、リチウムイオンポリマー電池が完成される。
【００６１】
次に、本発明のリチウム電池用の負極活物質の製造方法は、溶媒に高分子材料及び伝導性の金属物質を加えた後で溶液を攪拌させる工程、前記溶液に金属粒子を加えた後で攪拌しつつ乾燥させる工程、及び前記乾燥物を焼成させてコーティング層を形成する工程を含むことが望ましい。
【００６２】
前記負極活物質の製造方法において、前記高分子材料を焼成する温度は、５００〜１２５０℃であることが望ましい。５００℃未満では、高分子材料の炭化が起きず、１２５０℃以上の温度では、シリコンが溶融されるという問題が発生する。
【００６３】
前記伝導性の金属物質は、金属塩の形態が望ましく、それらは、溶液内でイオンの形態に存在していて金属粒子の表面またはコーティング層の内部に分散される。乾燥後に焼成工程でカウンタイオンが焼成され気化されるか、または変化する場合、ただ金属状態が活物質の内部に存在する。従って、前記伝導性の金属物質は、活物質の内部に実質的に均一に存在できる。
【００６４】
前記金属塩は、ＳｎＣｌ４，Ｎｉ（ＮＯ３）２，ＡｇＮＯ３，Ｃｕ（ＮＯ３）２，Ｚｎ（ＮＯ３）２などを例として挙げることができるが、それらに限定されず、本発明に使われる伝導性の金属物質を含むあらゆる種類の化合物を含むことができる。
【００６５】
また、前記負極活物質の製造方法において、前記高分子材料は、ビニル系樹脂、セルロース系樹脂、フェノール系樹脂、ピッチ系樹脂及びタール系樹脂からなる群から選択された一つ以上であることが望ましい。
【００６６】
前記の製造方法による場合、前記コーティング層は、伝導性にすぐれ、かつ黒鉛及びシリコン粒子と電解液との接触を遮断できる。
【００６７】
図３は、本発明による実施例の模式図である。
【００６８】
以下の実施例及び比較例を通じて、本発明をさらに詳細に説明する。ただし、実施例は、本発明を例示するためのものであり、それらのみで本発明の範囲を限定するものではない。
【００６９】
［負極活物質の製造］
［実施例１］
窒酸銀（ＡｇＮＯ３）０．７ｇと分子量５００のＰＶＡ ０．２ｇとを１０ｍＬの蒸溜水に入れ、ＰＶＡが完全に溶解されるまで攪拌した後、平均直径４３μｍ未満のシリコン粉末３ｇを入れ、水が完全に蒸発するまで攪拌し続けつつ徐々に加熱して、前記三つの物質が混合された状態の固体を得た。
【００７０】
前記固体状態の物質をアルゴン雰囲気で６００℃で１２時間熱処理してＰＶＡを完全に炭化させた後、モルタルで粉砕してシリコン粒子上にコーティング層として伝導性の金属物質を含む炭素被膜がコーティングされた粉末を得た。
【００７１】
［実施例２］
実施例１と同じ条件で実験した。ただし、窒酸銀を０．５ｇ使用した。
【００７２】
［実施例３］
実施例１と同じ条件で実験した。ただし、窒酸銀を０．３ｇ使用した。
【００７３】
［実施例４］
実施例１と同じ条件で実験した。ただし、窒酸銀を１．４ｇ使用した。
【００７４】
［実施例５］
実施例１と同じ条件で実験した。ただし、窒酸銀の代わりに四塩化スズ（ＳｎＣｌ４）を１．１ｇ使用した。
【００７５】
［実施例６］
実施例１と同じ条件で実験した。ただし、窒酸銀の代わりに窒酸ニッケル（Ｎｉ（ＮＯ３）２）を１．２ｇ使用した。
【００７６】
［実施例７］
実施例１と同じ条件で実験した。ただし、窒酸銀の代わりに窒酸銅（Ｃｕ（ＮＯ３）２）を０．８ｇ使用した。
【００７７】
［実施例８］
実施例１と同じ条件で実験した。ただし、窒酸銀の代わりに窒酸亜鉛（Ｚｎ（ＮＯ３）２）を１．２ｇ使用した。
【００７８】
［実施例９］
１次粒子の平均直径が０．５μｍ未満であり、２次粒子の平均直径が５０μｍ未満であるシリコン粉末１ｇと、平均直径２０μｍ未満である黒鉛粉末２ｇとをモルタルで混合した後、機械的ミーリングを１時間行ってシリコン／黒鉛複合粉末を得た。ＡｇＮＯ３ ０．２ｇと分子量５００のＰＶＡ １ｇとを２０ｍＬの蒸溜水に入れ、ＰＶＡが完全に溶解されるまで攪拌した後、前記シリコン／黒鉛複合粉末１ｇを入れ、水が完全に蒸発するまで攪拌し続けつつ徐々に加熱して、前記三つの物質が混合された状態の固体を得た。
【００７９】
前記固体状態の物質をアルゴン雰囲気で９００℃で３時間熱処理してＰＶＡを完全に炭化させた後、モルタルで粉砕してシリコン／黒鉛複合粒子上にコーティング層として伝導性の金属物質を含む炭素被膜がコーティングされた粉末を得た。
【００８０】
［比較例１］
平均直径４３μｍ未満のシリコン粉末を使用した。
【００８１】
［比較例２］
分子量５００のＰＶＡ ０．２ｇを１０ｍＬの蒸溜水に入れ、ＰＶＡが完全に溶解されるまで攪拌した後、平均直径４３μｍ未満のシリコン粉末３ｇを入れ、水が完全に蒸発するまで攪拌し続けつつ徐々に加熱して、前記三つの物質が混合された状態の固体を得た。
【００８２】
前記固体状態の物質をアルゴン雰囲気で６００℃で１２時間熱処理してＰＶＡを完全に炭化させた後、モルタルで粉砕してシリコン粒子上にコーティング層として炭素被膜がコーティングされた粉末を得た。
【００８３】
［比較例３］
１次粒子の平均直径が０．５μｍ未満であり、２次粒子の平均直径が５０μｍ未満であるシリコン粉末１ｇと、平均直径２０μｍ未満である黒鉛粉末２ｇとをモルタルで混合した後、機械的ミーリングを１時間行ってシリコン／黒鉛複合粉末を得た。
【００８４】
［比較例４］
分子量５００のＰＶＡ ０．１ｇを１０ｍＬの蒸溜水に入れ、ＰＶＡが完全に溶解されるまで攪拌した後、比較例３で得られたシリコン／黒鉛複合粉末１ｇを入れ、水が完全に蒸発するまで攪拌し続けつつ徐々に加熱して、前記三つの物質が混合された状態の固体を得た。
【００８５】
前記固体状態の物質をアルゴン雰囲気で９００℃で３時間熱処理してＰＶＡを完全に炭化させた後、モルタルで粉砕してシリコン粒子上にコーティング層として炭素被膜がコーティングされた粉末を得た。
【００８６】
［比較例５］
分子量５００のＰＶＡ ０．２ｇを１０ｍＬの蒸溜水に入れ、ＰＶＡが完全に溶解されるまで攪拌した後、比較例３で得られたシリコン／黒鉛複合粉末１ｇを入れ、水が完全に蒸発するまで攪拌し続けつつ徐々に加熱して、前記三つの物質が混合された状態の固体を得た。
【００８７】
前記固体状態の物質をアルゴン雰囲気で９００℃で３時間熱処理してＰＶＡを完全に炭化させた後、モルタルで粉砕してシリコン粒子上にコーティング層として炭素被膜がコーティングされた粉末を得た。
【００８８】
［比較例６］
１次粒子の平均直径が０．５μｍ未満であり、２次粒子の平均直径が５０μｍ未満であるシリコン粉末０．２３３３ｇと、平均直径２０μｍ未満である黒鉛粉末とをモルタルで混合してシリコン／黒鉛単純混合粉末を得た。
【００８９】
［負極の製造］
実施例１ないし８及び比較例１，２で合成した活物質粉末０．３ｇ、平均直径２０μｍの黒鉛粉末２．４ｇ、平均直径２μｍの黒鉛粉末０．６ｇ、スチレンブタジエンゴム（ＳＢＲ）０．０６ｇ及びカルボキシメチルセルロース（ＣＭＣ）０．０６ｇを混合し、５ｍＬの蒸溜水を投入した後、機械式攪拌器を使用して３時間攪拌してスラリを製造した。
【００９０】
そのスラリを、ドクターブレードを使用して銅（Ｃｕ）集電体上に約２００μｍの厚さに塗布して乾燥した後、真空、摂氏１１０℃の条件で再び乾燥して負極板を製造した。
【００９１】
実施例９及び比較例３ないし６で合成した活物質粉末０．７ｇ、平均直径６μｍの黒鉛粉末０．２ｇ、及びＰＶＤＦ（ＫＦ１１００、クレハ化学（株））結合剤０．１ｇをＮＭＰ溶液に混合してスラリを製造した。
【００９２】
そのスラリを、ドクターブレードを使用してＣｕ集電体上に約１００μｍの厚さに塗布して乾燥した後、真空、摂氏１３０℃の条件で再び乾燥して負極板を製造した。
【００９３】
［リチウム電池の製造］
実施例１ないし９及び比較例１ないし６の負極活物質を使用して製造した前記負極板を、リチウム金属を相対電極とし、ＰＴＦＥセパレータと１Ｍ ＬｉＰＦ６とが炭酸エチレン（ＥＣ）＋炭酸ジエチル（ＤＥＣ）（３：７）に溶けている溶液を電解質として２０１５規格のコインセルを製造した。
【００９４】
［充放電実験］
実施例１ないし８及び比較例１、２の活物質を使用して製造したコインセルは、活物質１ｇ当たり５０ｍＡの電流でＬｉ電極に対して０．００１Ｖに達するまで定電流充電し、次いで、０．００１Ｖの電圧を維持しつつ電流が活物質１ｇ当たり５ｍＡに低くなるまで定電圧充電を実施した。
【００９５】
充電が完了したセルは、約３０分間の休止期間を経た後、活物質１ｇ当たり５０ｍＡの電流で電圧が１．５Ｖに達するまで定電流放電した。
【００９６】
前記実施例及び比較例の実験結果を下記の表１及び図１に示した。ここで、シリコン放電容量は、便宜上Ｌｉに対して０．２５Ｖ以上での放電容量を意味する。
【００９７】
実施例９及び比較例３ないし６の活物質を使用して製造したコインセルは、活物質１ｇ当たり１００ｍＡの電流でＬｉ電極に対して０．００１Ｖに達するまで定電流充電を実施した。
【００９８】
充電が完了したセルは、約３０分間の休止期間を経た後、活物質１ｇ当たり１００ｍＡの電流で電圧が１．５Ｖに達するまで定電流放電した。前記実施例及び比較例の実験結果を下記の表１に示した。
【００９９】
【表１】
2006210348.tif 000003
【０１００】
前記表１及び図１に示したように、伝導性の金属物質を使用した実施例は、シリコン金属コアのみを使用した比較例１に比べて放電容量及び初期の充放電効率が大きく改善された性能を表す。一方、炭素系材料で金属コアをコーティングした比較例２と比較した場合にも、伝導度の高くて弾性係数の低い銀、銅、亜鉛などの場合には、相対的に向上した放電容量及び初期の充放電効率を表し、その他の金属の場合にも、炭素系材料のみを使用した場合と同等なレベルの性能を表した。これは、優秀な伝導性及び低い弾性係数を有する伝導性の金属物質が電子及びイオンの移動をさらに円滑にし、金属コアの体積変化をさらによく緩和させてリチウムの吸蔵放出がさらに可逆的に起きることを可能にするためであると見られる。
【０１０１】
【表２】
2006210348.tif 000004
【０１０２】
図２Ａ及び図２Ｂに示したように、シリコン／黒鉛複合体及び前記複合体に伝導性の金属物質をさらに含んだ場合を比較したとき、伝導性の金属物質を含む場合、粉末の内部に伝導性の金属物質の微粒子が分布されていることが分かる。
【０１０３】
表２に示したように、金属コアとしてシリコン／黒鉛複合体を使用する場合にも、伝導性の金属物質を共に使用した実施例９は、シリコン／黒鉛複合体自体を使用した比較例３及びシリコン／黒鉛単純混合物自体を使用した比較例６より高い容量及び容量維持特性を表し、炭素系材料のみを使用した比較例４及び５に比べて初期効率は同等であるが、容量が大きく、充放電による容量維持率の向上を表した。これは、このような優秀な伝導性及び低い弾性係数を有する伝導性の金属物質がシリコンと同様に、シリコン／黒鉛複合体粉末を金属コアとして使用する場合にも、電子及びイオンの移動を円滑にし、金属コアの体積変化をさらによく緩和させてリチウムの吸蔵放出がさらに可逆的に起きることを可能にするためであると見られる。
【産業上の利用可能性】
【０１０４】
本発明は、リチウム電池関連の技術分野に適用可能である。
【図面の簡単な説明】
【０１０５】
【図１】本発明による実施例１及び比較例１、２の負極活物質を使用して製造したリチウム電池の充放電特性を表す充放電曲線である。
【図２Ａ】本発明による実施例９及び比較例３の負極活物質の透過電子顕微鏡写真である。
【図２Ｂ】本発明による実施例９及び比較例３の負極活物質の透過電子顕微鏡写真である。
【図３】本発明による実施例の負極活物質の模式図である。
【図１】
2006210348.tif 000005
【図２Ａ】
2006210348.tif 000006
【図２Ｂ】
2006210348.tif 000007
【図３】
2006210348.tif 000008